(57)【要約】【課題】バイオセンサに用いられる導電性のカーボンを含む電極と、リード配線となる金属パターンとの接触抵抗を低い状態で安定させること。【解決手段】本発明の実施形態におけるバイオセンサの製造方法は、絶縁性を有する基材上に金属パターンを形成し、カーボン、バインダ樹脂、ＳＰ値が７以上９．５以下の第１溶媒、及び前記第１溶媒よりもＳＰ値が高い第２溶媒を少なくとも含む塗工液を、前記金属パターンの少なくとも一部上に展開して電極を形成する。【選択図】図４
2013186049.tif 000002
【特許請求の範囲】
【請求項１】
絶縁性を有する基材上に金属パターンを形成し、
カーボン、バインダ樹脂、ＳＰ値が７以上９．５以下の第１溶媒、及び前記第１溶媒よりもＳＰ値が高い第２溶媒を少なくとも含む塗工液を、前記金属パターンの少なくとも一部上に展開して電極を形成することを特徴とするバイオセンサの製造方法。
【請求項２】
前記第１溶媒および前記第２溶媒を含む全溶媒１００重量部に対して、前記第１溶媒が５重量部以上含まれていることを特徴とする請求項１記載のバイオセンサの製造方法。
【発明の詳細な説明】
【技術分野】
【０００１】
本発明はバイオセンサの製造方法に関し、特に溶液中の物質の濃度を電気化学的に測定するバイオセンサの製造方法に関する。
【背景技術】
【０００２】
血液等の生体試料中の特定成分について迅速かつ簡便に濃度等を測定する方法として、電気化学的検出手段によるバイオセンサが実用化されている。バイオセンサは、一般に、作用極と対極を含む電極系、酵素及び電子受容体を基本構成として備えている。このようなバイオセンサの一例として、電気化学的に血液中のグルコースを定量化するグルコースセンサがある。
【０００３】
グルコースセンサにおいては、酵素は血液中のグルコースを選択的に酸化してグルコン酸を生成し、また同時に電子受容体を還元して還元体を生じる。この還元体に電極系で一定の電圧を印加することで還元体が再び酸化され、その際に電流が発生する。この電流が血液中のグルコース濃度に依存することから、血液中のグルコースを定量化することができる。
【０００４】
従来、銀ペーストをスクリーン印刷することでリード配線を形成し、リード配線となる金属パターン上に導電性カーボンペーストを印刷して電極を形成し、バイオセンサが製造されていた（特許文献１、特許文献２参照）。このような製造方法を用いた従来のバイオセンサでは金属パターンと電極との接触抵抗が高くなったり不安定になったりする場合があった。
【先行技術文献】
【特許文献】
【０００５】
【特許文献１】特開平８−１５２２０号公報
【特許文献２】特開平８−５６００号公報
【発明の概要】
【発明が解決しようとする課題】
【０００６】
本発明の目的は、バイオセンサに用いられる導電性のカーボンを含む電極と、リード配線となる金属パターンとの接触抵抗を低い状態で安定させることにある。
【課題を解決するための手段】
【０００７】
本発明の一実施形態によると、絶縁性を有する基材上に金属パターンを形成し、カーボン、バインダ樹脂、ＳＰ値が７以上９．５以下の第１溶媒、及び前記第１溶媒よりもＳＰ値が高い第２溶媒を少なくとも含む塗工液を、前記金属パターンの少なくとも一部上に展開して電極を形成することを特徴とするバイオセンサの製造方法が提供される。
【０００８】
電極を形成するための塗工液にＳＰ値が７以上９．５以下の溶媒を含むようにすることにより、従来に比べて金属パターンと電極との接触抵抗を低い状態で安定させることができる。
【０００９】
前記第１溶媒および前記第２溶媒を含む全溶媒１００重量部に対して、前記第１溶媒が５重量部以上含まれていてもよい。これにより、さらに、金属パターンと電極との接触抵抗を低い状態で安定させやすくなる。
【発明の効果】
【００１０】
本発明によると、バイオセンサに用いられる導電性のカーボンを含む電極と、リード配線となる金属パターンとの接触抵抗を低い状態で安定させることができる。
【図面の簡単な説明】
【００１１】
【図１】本発明の一実施形態に係るバイオセンサ１００の模式図である。
【図２】本発明の一実施形態に係るバイオセンサ１００の分解斜視図である。
【図３】本発明の一実施形態に係るバイオセンサ１００の製造方法を示す断面模式図である。
【図４】本発明の一実施形態に係る電極４０の形成過程を示す断面模式図である。
【図５】従来のバイオセンサにおける電極４０と金属パターン２０との接触界面の状態を示す断面模式図である。
【図６】本発明の一実施形態に係るバイオセンサ１００の電極群１１０を示す模式図である。
【図７】本発明の一実施形態に係るバイオセンサ１００と測定装置１０００に接続した様子を示す模式図である。
【図８】本発明の変形例に係る金属パターン２０の形成過程を示す断面模式図である。
【図９】各実施例および比較例に用いられる抵抗測定用の素子の構成を示す模式図である。
【図１０】実施例１における抵抗測定結果を示す図である。
【図１１】実施例２における抵抗測定結果を示す図である。
【図１２】比較例１における抵抗測定結果を示す図である。
【発明を実施するための形態】
【００１２】
本発明の一実施形態について説明する前に、従来のバイオセンサの電極と金属パターンについて詳述する。
【００１３】
図５は、従来のバイオセンサにおける電極４０と金属パターン２０との接触界面の状態を示す断面模式図である。従来のバイオセンサでは、バインダ樹脂４２０に分散された粒子状の導電性のカーボン４１０を有する電極４０と、リード配線である金属パターン２０との界面には、不純物成分９０が偏析する場合がある。この不純物成分９０は、例えば、電極４０を形成する過程または形成後に、その表面に付着したり析出したりした有機物などが挙げられる。
【００１４】
この不純物成分９０の存在により、金属パターン２０とカーボン４１０との結合状態が悪くなる。そのため、接触界面の場所によっては接触抵抗が高くなったり、時間の経過に伴いその抵抗値が変化したりすることがあり、安定性、保存性の観点から望ましくなかった。一方で、金属パターン２０の表面に電極４０を形成する前に、予めその表面を洗浄して不純物成分９０を除去することを試みることが考えられるが、一般的な洗浄では大きな改善が見られず、洗浄条件によっては、金属パターン２０の表面に酸化膜が形成されるなどして、更に接触抵抗が高くなる場合もあった。
【００１５】
本発明者は、上述の問題を解決すべく鋭意検討した結果、電極４０と金属パターン２０との接触抵抗を低い状態で安定させることができるバイオセンサの製造方法を見出した。
【００１６】
以下、図面を参照して本発明に係るバイオセンサの製造方法について説明する。但し、本発明のバイオセンサは多くの異なる態様で実施することが可能であり、以下に示す実施の形態及び実施例の記載内容に限定して解釈されるものではない。なお、本実施の形態及び実施例で参照する図面において、同一部分又は同様な機能を有する部分には同一の符号を付し、その繰り返しの説明は省略する。
【００１７】
図１は、本発明の一実施形態に係るバイオセンサ１００の模式図である。図２は、本発明の一実施形態に係るバイオセンサ１００の分解斜視図である。バイオセンサ１００は、例えば、可撓性を有する第１の基材１０の第１の面（上面）に、金属パターン２０と、金属パターン２０の一端上に配設された電極４０と、電極４０上に配設された反応部７０とを備える。また、バイオセンサ１００は、第１の基材１０の第１の面とは反対側の第２の面（下面）に配設された第２の基材３０と、金属パターン１０上に配設された絶縁層５０と、電極４０上に配設され、試料を導入する切欠部を備えた第３の基材６０とを備えてもよい。また、バイオセンサ１００は、反応部７０を覆うカバーである第４の基材８０をさらに備えてもよい。
【００１８】
（第１の基材）
本実施形態において、第１の基材１０は金属パターン２０、電極４０を支持する基材であり、可撓性を有することが好ましい。第１の基材１０としては、例えば、ポリエチレンテレフタレート（ＰＥＴ）樹脂、塩化ビニル樹脂、ポリスチレン（ＰＳ）樹脂、ポリプロピレン（ＰＰ）樹脂等のフィルムを好適に用いることができる。第１の基材の厚みは、特に制限はないが、可撓性を有する程度に薄いものであるとよく、例えば、ＰＥＴであれば、１２μｍ以上４００μｍ以下の範囲のものを好適に用いることができる。
【００１９】
（金属パターン）
本実施形態において、金属パターン２０は電極に接続する配線部と、バイオセンサ１００を測定装置１０００（図７参照）に接続するための端子２１とを備える。金属パターン２０は、第１の基材１０に２本以上、典型的には３本配設される。端子２１とは反対側の金属パターン２０の上面の一部には、後述する電極４０により構成される作用極４１、対極４３及び参照極４５が配設される。図２においては、２本配設された金属パターン２０の一方に作用極４１を配設し、他方の金属パターン２０に対極４３及び参照極４５を配置した例を示したが、本実施形態に係るバイオセンサ１００はこれに限定されるものではなく、第１の基材１０に３本の金属パターン２０を配設して、作用極４１、対極４３及び参照極４５を金属パターン２０に別々に配設してもよい。
【００２０】
本実施形態に係る金属パターン２０は、アルミニウム（Ａｌ）である。なお、金属パターン２０は、バイオセンサの電極に用いられる公知の金属、例えば、金（Ａｕ）、白金（Ｐｔ）、銀（Ａｇ）、銅（Ｃｕ）、鉄（Ｆｅ）、パラジウム（Ｐｄ）などであってもよい。また、本実施形態に係る金属パターン２０は、被検出物を検出するに十分な導電率を確保できる範囲で可能な限り薄く形成することが好ましい。金属パターン２０の膜厚は、２０ｎｍ以上１００ｎｍ以下が好ましい。薄い金属パターンで金属パターン２０を形成するためには、物理蒸着法を用いるとよい。本実施形態では、真空蒸着法を用い、ロール・ツー・ロール方式で金属パターン２０を形成する。なお、金属パターン２０は、真空蒸着法により形成される場合に限られず、例えば、金属箔をエッチングすることにより形成されてもよいし、金属箔抜き加工、メッキ法など、様々な方法により用いて形成されてもよい。金属箔をエッチングすることにより形成する方法については、後述する変形例において詳述する。
【００２１】
（電極）
本実施形態において、電極４０は、導電性を有するカーボンを含む材料で形成した被覆層であり、金属パターン１０の少なくとも一部の表面保護を行うとともに、電極として機能するものである。上述したように、電極４０は、作用極４１、対極４３及び参照極４５を構成する。作用極４１は還元体の電子受容体に電圧を印加するための電極である。対極４３は電子受容体から作用極４１に放出された電子によって流れた電流を計測するための電極である。また、参照極４５は、作用極４１の電位を決定する際の基準となる電極である。
【００２２】
電極４０は、カーボンとバインダ樹脂の混合物により形成することができる。本実施形態に係るバイオセンサ１００に用いるカーボンとしては、例えば、黒鉛、アモルファスカーボン、ダイヤモンドライクカーボン、カーボンファイバー、カーボンブラック、アセチレンブラック、ケッチェンブラック（登録商標）、カーボンナノチューブ、カーボンナノホーン、カーボンナノファイバー等を用いることができる。バインダ樹脂としてはアクリル樹脂、エステル樹脂、塩化ビニル樹脂、塩酢ビニル樹脂等を用いることができる。
【００２３】
本実施形態に係る電極４０においては、カーボン、バインダ樹脂はそれぞれ５重量％以上６０重量％以下、１０重量％以上４０重量％以下とすることが好ましい。カーボンが５重量％未満であるとカーボン同士が電気的接続を有する確率が急激に低下して電極層としての導電性が失われる虞がある。また、カーボンが６０重量％より多いと顔料間の切欠部が多くなり、物理的な賦型強度、接着強度、耐摩擦強度が失われて、要求される構造・機能が保持できなくなる虞がある。さらに、カーボン表面の酸化還元状態が安定せず、後工程で添加する酵素や電子受容体も切欠部に不均一に吸着するようになる。また、バインダ樹脂が１０重量％未満であると、電極４０の塗工特性が低下して塗膜強度も低下することとなり、４０重量％より多いと、同様に電極４０の塗工特性が低下して導電性も低下することとなる。なお、上記の重量％については、塗工液における比率を示したものであるため、カーボン、バインダ樹脂の他、溶媒などが含まれている。したがって、カーボンとバインダ樹脂との重量％を合計しても、１００重量％にならない場合もある。
【００２４】
電極４０の厚さは０．３μｍ以上３０μｍ以下の範囲とすることが好ましい。厚さが０．３μｍ未満であると電極４０を挟んで反応部７０と金属パターン１０の隔絶が製造、保管、酵素反応の各条件、経時安定を保証する上で困難となり、また３０μｍより大きくなると電極層が脆弱になる等の問題が生じる。電極４０は、カーボンで金属パターン１０を被覆することで、金属パターン１０の防錆に寄与し、酵素と金属パターン１０との直接の接触を防止する。
【００２５】
電極４０は、必要に応じて他の導電性顔料、硬化剤や架橋剤のような反応試薬、加工適性改善のための助剤や添加剤等をカーボンとバインダ樹脂とに混合してもよい。また、電極４０の表面に機械的研磨やコロナ・プラズマのような放電手法による物理的エッチング等を施して、表面の活性化を向上させてもよい。
【００２６】
（反応部）
本実施形態において、反応部７０は生体由来物質を含み、基質特異的な物質の変化移動に伴う、化学ポテンシャル、熱あるいは光学的な変化を電気信号へ変換する。反応部７０は、生体由来物質として、例えば、酵素と電子受容体とを含む。グルコース濃度を測定する場合には、酵素としてグルコースオキシダーゼ（ＧＯＤ）、グルコースデヒドロゲナーゼ（ＧＤＨ）を用いることができる。電子受容体はフェリシアン化カリウム、フェロセン誘導体、キノン誘導体、オスミューム誘導体等を用いることができる。酵素と電子受容体は、適宜溶媒で希釈して用いる。本実施形態に係る溶媒としては、例えば、水、アルコール、水−アルコール混合溶媒がある。また、直鎖、環状の炭化水素貧溶媒に均一分散させてもよい。酵素と電子受容体とをそれぞれ１試験体当り０．３ユニット以上１０ユニット以下と０．５μｇ以上２００μｇ以下とすることが好ましい。グルコースオキシダーゼ、グルコースデヒドロゲナーゼは、純度の高いものが好ましく、上述の範囲の活性を有するものであれば、特に由来となる生物種は限定されず、例えば、グルコースオキシダーゼとしては、東洋紡社製ＧＬＯ−２０１を用いることができる。反応部７０の酵素及び電子受容体は、酵素量（力価／ユニット）に準じた反応量が得られるが、反応部７０の性能を担保する最適重量部の小過剰でよい。
【００２７】
また、反応部７０は、その面積に比例した検出電流が得られるため、可能な範囲で広く設定することが好ましい。反応部７０は親水性高分子と混合したり、あるいは親水性高分子及び界面活性剤と混合したりして構成してもよい。親水性高分子としては、カルボキシルメチルセルロース、ヒドロキシエチルセルロース、ヒドロキシプロピルセルロース、エチルセルロース、メチルセルロース、ポリビニルピロリドン、ポリビニルアルコール、ポリビニル酢酸、ポリビニルブチラール等、またはこれらの混合物を用いることができる。親水性高分子と混合すると、血液はゲル状となり応答電流値は若干低下するが、赤血球や他のタンパク質などのセンサ応答への影響を低減することができる。界面活性剤を含有させると粘度の高い試料液であっても、センサの内部へ試料液を容易に導くことができるので、好ましい。反応部７０に用いる界面活性剤としては、例えば、非イオン性界面活性剤、陰イオン性界面活性剤、陽イオン性界面活性剤、両性界面活性剤、若しくはポリエチレングリコール類等が挙げられる。反応部７０を形成する場合、酵素は４０℃以上で長時間放置すると活性を失うため、溶媒の乾燥は４０℃以下で行い、乾燥後は速やかに室温にもどすことが好ましい。
【００２８】
（第２の基材）
本実施形態において、第２の基材３０は、第１の基材１０を支持して補強する基材である。第２の基材３０には、第１の基材１０よりも剛性の高い基材であることが好ましい。第２の基材３０としては、例えば、樹脂基材、セラミック基材、ガラス基材、半導体基材や金属基材などを用いることができ、これら材料に応じて第１の基材１０を支持するに充分な厚さを設定するとよい。第２の基材３０としては、第１の基材１０よりも厚いＰＥＴ製の基材を用いることが好ましい。ＰＥＴを用いることで安価にバイオセンサを作製することができるからである。第２の基材３０がＰＥＴ製である場合、例えば、５０μｍ以上１ｍｍ以下の範囲で第１の基材１０の厚さを考慮して適宜設定するとよい。バイオセンサ１００は、第２の基材３０を備えることにより、測定時の取り扱い性能を向上させることができる。
【００２９】
（絶縁層）
本実施形態において、絶縁層５０は、金属パターンで形成された金属パターン２０を被覆する。絶縁層５０には、例えば、光硬化性樹脂、熱硬化性樹脂を用いることができる。金属パターン２０の上層に絶縁層５０を配設することにより、電極４０が配設されていない部分の金属パターン２０の酸化を防ぐとともに、ショートを防ぐことができる。
【００３０】
（第３の基材）
本実施形態において、第３の基材６０は、試料を導入する切欠部を備え、外部からバイオセンサ１００へ試料供給を行うための流路を設けるための基材である。図では、第３の基材６０が「Ｕ」の字状となるように切欠部を備えた例が示されているが、切欠部の態様はこれに限定されるものはない。例えば、切欠部が「Ｔ」の字状となるように、バイオセンサの長手方向に延びる溝と、この溝に交わるように短手方向に延びる溝とが、第３の基材に形成されていてもよい。第３の基材６０には、例えば、第１の基材と同様のものを用いることができ、ポリエチレンテレフタレート（ＰＥＴ）樹脂、塩化ビニル樹脂、ポリスチレン（ＰＳ）樹脂、ポリプロピレン（ＰＰ）樹脂等のフィルムを好適に用いることができる。また、第３の基材６０として、例えば、光硬化性樹脂、熱硬化性樹脂を用い、これらを硬化させたものを基材として取り扱うことができる。電極４０の上層に、第３の基材６０を配設することにより、検出に必要な試料を導入し、被検出物と酵素との反応による電気信号を電極４０から検出することができる。
【００３１】
（第４の基材）
本実施形態において、第４の基材８０は、反応部７０を覆うカバーである。第４の基材８０は、第３の基材６０の切欠部に対応する位置に貫通孔８１を有していてもよい。第４の基材８０の貫通孔８１は、第３の基材６０の切欠部に試料を導入するための空気抜きであり、第３の基材６０の切欠部への試料の導入を促進する。第４の基材８０は、剛体であってもよく、弾性体であってもよい。第３の基材６０には、電気絶縁性を有する弾性体を用いることが好ましく、例えば、ポリエチレンテレフタレート（ＰＥＴ）樹脂、塩化ビニル樹脂、ポリスチレン（ＰＳ）樹脂、ポリプロピレン（ＰＰ）樹脂等のフィルムを好適に用いることができる。
【００３２】
なお、図２においては、反応部７０を第３の基材６０の上面に配置した例を示したが、本実施形態に係るバイオセンサ１００はこれに限定されるものではなく、反応部７０は、電極４０の上層であれば、他の位置でもよく、電極４０の上面または絶縁層５０の上面に配設されてもよい。また、反応部７０が電極４０の上面または絶縁層５０の上面に配設される場合には、第４の基材８０は、第３の基材６０と一体形成されてもよい。
【００３３】
図２には図示していないが、後述するように、本実施形態に係るバイオセンサ１００においては、第１の基材１０から金属パターン２０が剥離するのを防止するために、第１の基材１０の上面に密着層１５（図３参照）を形成するのが好ましい。また、第１の基材１０と第２の基材３０との間、及び第３の基材６０と第４の基材８０との間には、接着層を配設することにより、それぞれの基材を貼り合わせることができる。なお、上記実施形態は一例であって、多くの異なる態様で実施可能である。
【００３４】
（製造方法）
上述した本実施形態に係るバイオセンサ１００を製造方法について、詳細に説明する。図３は、本発明の一実施形態に係るバイオセンサ１００の製造方法を示す断面模式図である。この図は、図２におけるＡ−Ａ’断面に対応する。
【００３５】
可撓性を有する第１の基材１０を準備する（図３（ａ））。第１の基材１０は、枚葉状のシートであってもよいが、本実施形態においては、第１の基材１０には、上述した薄いフィルムをロール状に巻いた原反の基材とする。薄いフィルムを原反から送り出し、第１の基材１０を連続体として用いることにより、以下に説明する金属パターン２０の形成工程を、ロール・ツー・ロール方式で連続して行うことができる。
【００３６】
本実施形態においては、好ましくは、第１の基材１０の一方の面に密着層１５を形成する（図３（ｂ））。密着層１５は、ニトロセルロース系、アクリルポリオール系等の公知のプライマー剤の中から第１の基材１０の材料に応じて適宜選択すればよく、例えば、第１の基材１０がＰＥＴである場合には、大日精化工業株式会社製  ＶＭ−ＤやＶＭ−ＡＬなどを用いることができる。密着層１５の形成には、印刷法などを用いることができる。密着層１５を形成することにより、第１の基材１０と物理蒸着法で形成される金属パターン２０との密着性を向上させるとともに、バイオセンサ１００の使用時に、第１の基材１０から金属パターン２０が剥離するのを防止することができる。
【００３７】
水溶性レジストを用いて、金属パターン２０のネガパターンを印刷し、水溶性レジスト層２５を形成する（図３（ｃ））。水溶性レジストには、典型的には水溶性樹脂であり、例えば、水溶性ビニル樹脂などを用いてもよい。水溶性レジスト層２５は、０．５μｍ以上１０μｍ以下で形成することが好ましい。水溶性レジスト層２５は、グラビア印刷、フレキソ印刷、スクリーン印刷またはインクジェット印刷から選択される何れかの方法により、第１の基材１０の第１の面（上面）に、金属パターン２０のネガパターンで形成される。
【００３８】
所定のパターンで水溶性レジスト層２５が形成された面に、金属パターン２７を形成する（図３（ｄ））。上述したように、金属パターン２７は、物理蒸着法により形成され、例えば、ロール・ツー・ロール方式での加工が可能な真空蒸着法により形成される。本実施形態においては、アルミニウムを蒸着して金属パターン２７を形成することが好ましい。このとき、金属パターン２７の膜厚は、２０ｎｍ以上１００ｎｍ以下とする。
【００３９】
金属パターン２７を形成した後、第１の基材１０をロール状に巻取る。水洗ユニットにロール状の第１の基材を移動し、第１の基材を適宜送り出して水洗を行う。水洗は、例えば、第１の基材の上面に対してノズルなどから水を供給し、水溶性レジスト層を溶解させる。必要に応じて温水により水洗を行うとよい。水溶性レジスト層２５と、水溶性レジスト層２５の上面に形成された金属パターン２７は水洗により除去され、第１の基材１０の第１の面に金属パターン２７がパターン状に加工されてなる金属パターン２０が形成される（図３（ｅ））。
【００４０】
金属パターン２０の上面の一部に、グラビア印刷またはスクリーン印刷により、カーボンとバインダ樹脂の混合物を含む塗工液が印刷され、塗工液中の溶媒が乾燥することにより電極４０が形成される（図３（ｆ））。カーボンとバインダ樹脂の混合物を印刷するときに用いられる塗工液は、カーボン、バインダ樹脂、ＳＰ（Solubility Parameter）値が７以上９．５以下の第１溶媒、及び第１溶媒よりもＳＰ値が高い第２溶媒を有している。第２溶媒は、印刷の種類、インクの粘度、印刷条件、カーボンの種類、バインダ樹脂の種類などに基づいて、適宜選択されればよい。第２溶媒は、ＳＰ値が９．５より大きいことが望ましい。また、第１溶媒および第２溶媒を含む全溶媒１００重量部に対して、第１溶媒が５重量部以上含まれていることが望ましく、より望ましくは３０重量部以上、さらに望ましくは５０重量部以上である。
【００４１】
ＳＰ値が７以上９．５以下の溶媒としては、例えば、ｎ−ヘキサン（７．３）、メチルイソブチルケトン（８．４）、酢酸ブチル（８．５）、キシレン（８．８）、トルエン（８．８）、エチレングリコールモノエチルエーテルアセテート（８．８）、エチレングリコールモノブチルエーテルアセテート（８．８５）、酢酸エチル（９．０）、ベンゼン（９．２）、プロピレングリコールモノメチルエーテルアセテート（９．２）、ジエチレングリコールモノエチルエーテルアセテート（９．２）、メチルエチルケトン（９．３）、ジブチルフタレート（９．４）があり、第１溶媒として使用される。なお、（）内の数値は各溶媒のＳＰ値である。
【００４２】
ＳＰ値が９．５より大きい溶媒としては、例えば、エチレングリコールモノエチルエーテル（９．９）、ジエチレングリコールモノエチルエーテル（１０．９）、二塩基酸エステル／ＤＢＥ（１６．５〜２０．５）、エチレングリコールモノエチルエーテル（２３．０）、エタノール（２６．０）があり、第２溶媒として使用される。なお、（）内の数値は各溶媒のＳＰ値である。
【００４３】
なお、各溶媒のＳＰ値は、Fedorsの式、Hansenの式、Hoyの式などを用いて構造式から算出したり、濁点滴定法などによる測定をして算出したりすることができる。どの算出方法によっても、同じ溶媒のＳＰ値が大きく異なることはない。第１溶媒として上記に例示した溶媒以外であっても、いずれかの算出方法により得られたＳＰ値が７以上９．５以下であれば、第１溶媒に該当する。
【００４４】
図４は、本発明の一実施形態に係る電極４０の形成過程を示す断面模式図である。図４（ａ）は、金属パターン２０に塗工液４００を展開（印刷）した状態の図である。塗工液４００には、カーボン４１０が分散されている。金属パターン２０と塗工液４００との界面には、金属パターン２０の形成において付着するなどして形成された不純物成分９０が存在している。
【００４５】
図４（ｂ）に模式的に示すように、塗工液４００における溶媒が乾燥していく過程において、第２溶媒よりも低いＳＰ値（７以上９．５以下）の第１溶媒の影響により不純物成分９０が塗工液４００中に溶解して拡散する。ここで、本実施形態で付着する不純物成分９０は、ＳＰ値が９．５より大きい溶媒よりも、９．５以下のＳＰ値が低い溶媒に溶解されやすい。一方、第１溶媒のＳＰ値が低すぎると塗工液４００の塗工性を悪化させる場合があるため、第１溶媒は、ＳＰ値が７以上の溶媒であることが望ましい。したがって、本実施形態においては、第１溶媒は、ＳＰ値が７以上９．５以下であることが望ましい。なお、第１溶媒のＳＰ値は、８以上９．５以下であることがより望ましく、８．５以上９．５以下であるとさらに望ましい。そして、溶媒の乾燥に伴って、金属パターン２０と塗工液４００との界面に存在した不純物成分９０が塗工液４００の表面に移動していく。溶媒が乾燥すると、図４（ｃ）に示すように、バインダ樹脂４２０に分散したカーボン４１０を含む電極４０が形成される。不純物成分９０が、電極４０の表面に移動したことにより、金属パターン２０と電極４０との界面には、不純物成分９０が除去されている。
【００４６】
なお、図４（ｃ）においては、金属パターン２０と電極４０との界面には、不純物成分９０が存在しない記載となっているが、一部残存していてもよい。その場合であっても、電極４０が形成された後の金属パターン２０と電極４０との界面の不純物成分９０の量が、少なくとも塗工液４００が展開される前より減少していればよい。
【００４７】
一方、７以上９．５以下のＳＰ値の第１溶媒が含まれない従来の塗工液を用いた場合においては、溶媒が乾燥したとしても、図５に示すように、不純物成分９０が金属パターン２０と電極４０との間に多量に存在したままとなる。
【００４８】
このように、７以上９．５以下のＳＰ値の第１溶媒を含む塗工液４００を用いることで、金属パターン２０と電極４０との界面の不純物成分９０を減少させることができる。その結果、金属パターン２０と電極４０におけるカーボン４１０との結合状態を、従来の塗工液を用いた場合よりも改善することができる。この結合状態の改善により、例えば、金属パターン２０と電極４０との接触抵抗の低減、経時変化の安定性向上という効果が得られる。
【００４９】
再び、バイオセンサ１００の製造方法に戻って説明を続ける。金属パターン２０を形成した第１の基材１０の第１の面とは反対側の第２の面（下面）に、第１の基材１０よりも剛性の高い第２の基材３０を配設する。これにより、第１の基材１０を支持することができる。第１の基材１０が薄く可撓性を有する場合には、第２の基材３０を配設することが好ましい。上述したように、第１の基材１０と第２の基材３０とは、例えば、接着層（図示せず）を配設することにより貼り合わせる。接着層には、合成接着剤としてはアクリル系接着剤、エステル系接着剤、ビニル系接着剤、シリコン系接着剤等、天然接着剤としてはニカワ、天然ゴム、樹液等の澱粉のり・天然高分子等を用いることができる。
【００５０】
図６は、本発明の一実施形態に係るバイオセンサ１００の電極群１１０を示す模式図である。第２の基材３０が配設された後においては、電極群１１０として、図６に示すように、金属パターン２０および電極４０が形成される。
【００５１】
続いて、電極群１１０の金属パターン２０の上層に、グラビア印刷またはスクリーン印刷により絶縁層５０を配設する。絶縁層５０には、例えば、光硬化性樹脂、熱硬化性樹脂を用いることができる。絶縁層は、予めパターニングして塗布されたものを硬化して絶縁層５０としてもよいし、全面に塗布した後、硬化したい部位のみにエネルギーを加えて硬化して絶縁層５０としてもよい。本実施形態においては、バイオセンサ１００を測定装置に接続するために、金属パターン２０の端子２１の上面には絶縁層５０を配設しない。このような絶縁層５０の位置合わせは、印刷法を用いることにより、精度よく行うことができる。
【００５２】
電極４０の上層に、試料を導入する切欠部を備えた第３の基材６０を配設する。第３の基材６０は、グラビア印刷またはスクリーン印刷により形成することができる。このような切欠部を備えた第３の基材６０の位置合わせは、印刷法を用いることにより、精度よく行うことができる。
【００５３】
電極４０または絶縁層５０の上層に、反応部７０を配設する。反応部７０は、例えば、酵素及び電子受容体を含む溶液をディスペンサーで塗布した後、４０℃で乾燥させ、溶媒成分を除去することにより形成することができる。
【００５４】
反応部７０を形成した後に、反応部７０を第４の基材８０で覆ってもよい。第４の基材８０は、上述した接着層を形成することにより、第３の基材６０と貼り合わせることにより実施可能である。
【００５５】
以上説明したように、本実施形態に係るバイオセンサの製造方法によると、７以上９．５以下のＳＰ値の第１溶媒を含む塗工液４００を用いることで、金属パターン２０と電極４０との界面の不純物成分９０を減少させることができる。これにより、従来の塗工液を用いた場合よりも、金属パターン２０と電極４０におけるカーボン４１０との結合状態が改善され、金属パターン２０と電極４０との接触抵抗を低い状態で安定させることができる。
【００５６】
（測定装置）
図７は、本発明の一実施形態に係るバイオセンサ１００と測定装置１０００に接続した様子を示す模式図である。図６（ａ）はバイオセンサ１００が接続された測定装置１０００の全体図である。測定装置１０００は、公知の測定装置であって、本発明に係るバイオセンサ１００を接続して、試料中に含まれる被検出物を検出する装置である。測定装置１０００は、例えば、バイオセンサ１００で生じた電気信号を受信するための接続電極１０１１及び１０１３、演算部（図示せず）、電源（図示せず）、表示部１１００及び操作部１２００を備える。
【００５７】
図６（ｂ）は、図６（ａ）のバイオセンサ１００を接続した破線部における測定装置１０００の内部を説明する図である。バイオセンサ１００は、測定装置１０００の装着部に装着されると、バイオセンサ１００の２つの端子２１が測定装置１０００の接続電極１０１１及び１０１３にそれぞれ接続する。この接続により、バイオセンサ１００で生じた電気信号は、測定装置１０００に伝達される。なお、上述したように、第１の基材１０に３本の金属パターン２０を配設して、作用極４１、対極４３及び参照極４５を別々の金属パターン２０に配設した場合は、測定装置１０００の接続電極は３本となる。
【００５８】
測定方法としては、例えば、測定者がバイオセンサ１００を測定装置１０００に装着し、バイオセンサ１００の先端から第３の基材６０に設けられた切欠部に試料を導入し、操作部１２００を操作して、測定を開始する。第３の基材６０の切欠部に導入された試料に被検出物が含まれる場合は、被検出物と、反応部７０に配設された生体由来物質とが反応し、電気信号がバイオセンサ１００の電極４０で検出され、金属パターン２０から端子２１、測定装置１０００の接続電極１０１１及び１０１３を介して、測定装置１０００に伝達される。このとき、電極４０と金属パターン２０との接触抵抗が低い状態で安定しているため、検出された電気信号を精度よく伝達することができる。測定装置１０００は、バイオセンサ１００から受信した電気信号を演算部で測定値に変換する。得られた測定値は、表示部１１００に表示され、測定者は測定結果を視覚的に認識することができる。
【００５９】
（変形例）
上記の実施形態では、金属パターン２０は、物理蒸着法を用いて形成されていたが、金属箔を用いて形成されてもよい。
【００６０】
図８は、本発明の変形例に係る金属パターン２０の形成過程を示す断面模式図である。第１の基材１０の上部表面に接着層１６を配設し、さらに金属箔２８（この例ではアルミニウムの箔）を貼り合わせる（図８（ａ））。接着層１６は、塗布された接着剤であってもよいし、接着層として第１の基材１０に貼り合わされたものであってもよい。
【００６１】
そして、金属箔２１上にレジストを塗布法、印刷法等により形成し、所望のレジストパターン２６を形成する（図８（ｂ））。レジストパターン２６をエッチングマスクとして金属箔２８をエッチングして金属パターン２０を形成し（図８（ｃ））、レジストパターン２６を除去する（図８（ｄ））。エッチングはドライ方式、ウェット方式のいずれを用いてもよい。このように、物理蒸着法以外の方法により金属パターン２０が形成されてもよい。
【実施例】
【００６２】
上述した実施形態において説明した電極４０を形成するための塗工液４００の溶媒の一例を実施例として説明し、その場合の電極４０と金属パターン２０との接触抵抗について説明する。また、従来の塗工液の場合についても比較例として説明する。
【００６３】
図９は、各実施例および比較例に用いられる抵抗測定用の素子の構成を示す模式図である。接触抵抗の測定用の素子として、図９に示すパターンの素子を作製した。金属パターン２０は、アルミニウムである。電極４０（作用極４１、対極４３及び参照極４５）は、以下で説明する各実施例、比較例の塗工液を用いて、スクリーン印刷により形成された電極である。作用極４１、対極４３及び参照極４５のそれぞれの間隔は０．３ｍｍであり、各電極の長さ（図示縦方向の長さ）は２．５ｍｍである。
【００６４】
この測定素子において、作用極４１と金属パターン２０との接触抵抗は、測定位置Ｂと測定位置Ｇ１との間の抵抗値を測定することにより得た。同様に、対極４３と金属パターン２０との接触抵抗は、測定位置Ｃと測定位置Ｇ２測定位置との間の抵抗値を測定し、参照極４５と金属パターン２０との接触抵抗は、測定位置Ａと測定位置Ｇ２との間の抵抗値を測定することにより得た。なお、測定位置Ｇ１、Ｇ２は、金属パターン２０の先端（図示右側先端）から約３ｍｍの位置であり、測定位置Ａ、Ｂ、Ｃは、電極４０の先端（金属パターン２０と接していない端部）から約０．５ｍｍ〜１ｍｍの位置である。
【００６５】
この測定素子を約１０００個作製し、複数箇所を抽出して抵抗測定を行った。なお、以下に説明する図１０から図１２において、測定アドレスとは、作製した素子のうち抵抗測定を行った素子であり、凡例の「Ａ」、「Ｂ」、「Ｃ」は、電極４０側の測定位置に対応する。
【００６６】
（実施例１）
実施例１では、塗工液４００の第１溶媒として、ＳＰ値が８．８のエチレングリコールモノエチルエーテルアセテートとＳＰ値が９．２のジエチレングリコールモノエチルエーテルアセテートを用いた。第２溶媒としては、ＳＰ値が９．９のシクロヘキサノンを主体とした芳香族炭化水素を用いた。全溶媒１００重量部に対して、第１溶媒エチレングリコールモノエチルエーテルアセテートが１５．８重量部、ジエチレングリコールモノエチルエーテルアセテートが６３．４重量部、第２溶媒が１５．８重量部含まれている。この塗工液４００を用いて電極４０を形成して測定素子を作製した。
【００６７】
図１０は、実施例１における抵抗測定結果を示す図である。この測定結果からわかるように、後述する比較例に比べて、抵抗値が低く安定している。この後、４０℃にて１ヶ月保管した後、再び抵抗測定を行ったが、ほとんど抵抗値に変化がなかった。なお、測定位置Ｂについては、他の測定位置Ａ、Ｃに比べて、電極４０と金属パターン２０との接触面積が広いため、より抵抗値が低くなっている。
【００６８】
（実施例２）
実施例２では、塗工液４００の第１溶媒として、ＳＰ値が８．８５のエチレングリコールモノブチルエーテルアセテートを用いた。第２溶媒としては、ＳＰ値が１６．５〜２０．５のＤＢＥとＳＰ値が１０．９のジエチレングリコールモノエチルエーテルを用いた。全溶媒１００重量部に対して、第１溶媒が５０．６重量部、第２溶媒が４９．０重量部含まれている。その他、芳香族炭化水素系成分などが含まれている。この塗工液４００を用いて電極４０を形成して測定素子を作製した。
【００６９】
図１１は、実施例２における抵抗測定結果を示す図である。図１１（ａ）は素子作製直後の測定結果であり、図１１（ｂ）は図１１（ａ）の測定後に４０℃にて１ヶ月保管して再度測定した結果である。なお、図１１（ｂ）においては一部のアドレスにおいて測定を実施していない。
【００７０】
この測定結果からわかるように、後述する比較例に比べて、抵抗値が低く安定している。この後、４０℃にて１ヶ月保管した後、再び抵抗測定を行ったが、ほとんど抵抗値に変化がなかった。
【００７１】
（比較例１）
比較例１では、塗工液４００には第１溶媒が含まれず第２溶媒としては、ＳＰ値が１０．９のジエチレングリコールモノエチルエーテルを用いた。全溶媒１００重量部に対して、第２溶媒が８６．９重量部含まれている。その他、芳香族炭化水素系成分などが含まれている。ただし、第１溶媒に該当するＳＰ値７以上９．５以下の溶媒が５％以上は含まれていない。この塗工液４００を用いて電極４０を形成して測定素子を作製した。
【００７２】
図１２は、比較例１における抵抗測定結果を示す図である。この測定結果からわかるように、測定アドレスにより抵抗値のばらつきが大きい。特に金属パターン２０との接触面積が小さい対極４３および参照極４５は、抵抗値のばらつきが大きく、また抵抗値が全体的に高くなっている。これは、接触面積が狭いほど、金属パターン２０と電極４０との界面に存在する不純物成分９０の影響を受けて、カーボン４１０と金属パターン２０との結合部分が少なくなるためと考えられる。
【符号の説明】
【００７３】
１０：第１の基材、１５：密着層、１６：接着層、２０：金属パターン、２１：端子、２５：水溶性レジスト層、２６：レジストパターン、２７：金属パターン、２８：金属箔、３０：第２の基材、４０：電極、４１：作用極、４３：対極、４５：参照極、５０：絶縁層、６０：第３の基材、７０：反応部、８０：第４の基材、８１：貫通孔、９０：不純物成分、１００：バイオセンサ、４００：塗工液、４１０：カーボン、４２０：バインダ樹脂、１０００：測定装置、１０１１：接続電極、１０１３：接続電極、１１００：表示部、１２００：操作部
【図１】
2013186049.tif 000003
【図２】
2013186049.tif 000004
【図３】
2013186049.tif 000005
【図４】
2013186049.tif 000006
【図５】
2013186049.tif 000007
【図６】
2013186049.tif 000008
【図７】
2013186049.tif 000009
【図８】
2013186049.tif 000010
【図９】
2013186049.tif 000011
【図１０】
2013186049.tif 000012
【図１１】
2013186049.tif 000013
【図１２】
2013186049.tif 000014